(57)【要約】【課題】透明で且つ防滑性を有する、テーブルクロスとして利用可能な、防滑性を有する透明合成樹脂シートを提供すること。【解決手段】透明性を有する合成樹脂シートである基本部材の少なくとも一表面に、透明性を有する防滑層を具備し、前記防滑層は伸び率１００％〜１２００％の特性を有する樹脂から形成されることによって、最大静止摩擦係数が０．０８〜０．８となり、ヘイズ値が５％以下であることを特徴とする透明合成樹脂シートは、滑らずに透明なテーブルクロスとして使用できる。【選択図】図２
2008055755.tif 000002
【特許請求の範囲】
【請求項１】
透明性を有する合成樹脂シートである基本部材の少なくとも一表面に、透明性を有する防滑層を具備し、前記防滑層は伸び率１００％〜１２００％の特性を有する樹脂から形成されることによって、最大静止摩擦係数が０．０８〜０．８となり、ヘイズ値が５％以下であることを特徴とする防滑性を有する透明合成樹脂シート。
【請求項２】
前記透明合成樹脂シートの全光線透過率が、８５％以上であることを特徴とする請求項１記載の防滑性を有する透明合成樹脂シート。
【請求項３】
前記基本部材と前記防滑層との間に改質層を具備したことを特徴とする請求項１又は２記載の防滑性を有する透明合成樹脂シート。
【請求項４】
前記基本部材に機能処理層を具備したことを特徴とする請求項１乃至３記載の防滑性を有する透明合成樹脂シート。
【請求項５】
前記基本部材の少なくとも一表面に印刷層を具備したことを特徴とする請求項１乃至４記載の防滑性を有する透明合成樹脂シート。
【発明の詳細な説明】
【技術分野】
【０００１】
この発明は、テーブルクロスや敷物に用いられる、防滑性を有する透明合成樹脂シートに関するものである。
【背景技術】
【０００２】
テーブルクロスは、テーブルに食器やグラスを置くとき発生する音を防ぐためや、テーブルに汚れや傷がつかないようにするために、使用されている。テーブルクロスは使用態様によっては、ズリ落ちて来るという問題があった。このズリ落ちて来るという問題を解決する為、防滑性の高いテーブルクロスが開示されている。（例えば特許文献１）
最近のテーブルクロスとしては、テーブルの木目や柄を生かす為、柔軟性や透明性に優れる軟質ポリ塩化ビニル樹脂（ＰＶＣ）からなるテーブルクロス、軟質ポリ塩化ビニル樹脂からなるフィルムを綿布などの基布に積層したテーブルクロスがよく知られている。
【０００３】
しかしながら、透明なテーブルクロスはテーブルに対し、よく滑ることから、カバーとして使用するには困難であった。
【０００４】
また、滑らないように、裏面粘着を行うと、テーブルの表面が傷めるという問題が発生し、自己粘着の素材を用いると、粘着可能なテーブルが限られてしまうという問題があった。
【０００５】
なお、透明な敷物に関しても、同様の問題があった。
【特許文献１】特開平１１−３４２５５
【発明の開示】
【発明が解決しようとする課題】
【０００６】
そこで、この発明では、透明で且つ防滑性を有する、テーブルクロスや敷物として利用可能な、防滑性を有する透明合成樹脂シートを提供する事を課題とする。
【課題を解決するための手段】
【０００７】
（請求項１記載の発明）
この発明は、透明性を有する合成樹脂シートである基本部材の少なくとも一表面に、透明性を有する防滑層を具備し、前記防滑層は伸び率１００％〜１２００％の特性を有する樹脂から形成されることによって、最大静止摩擦係数が０．０８〜０．８となり、ヘイズ値が５％以下であることを特徴とする。
【０００８】
（請求項２記載の発明）
この発明は、請求項１記載の発明に関し、全光線透過率が、８５％以上であることを特徴とする。
【０００９】
（請求項３記載の発明）
この発明は、請求項１又は２記載の発明に関し、基本部材と前記防滑層との間に改質層を具備したことを特徴とする。
【００１０】
（請求項４記載の発明）
この発明は、請求項１乃至３記載の発明に関し、基本部材に機能処理層を具備したことを特徴とする。
【００１１】
（請求項５記載の発明）
この発明は、請求項１乃至４記載の発明に関し、基本部材の少なくとも一表面に印刷層を具備したことを特徴とする。
【発明の効果】
【００１２】
この発明の防滑性を有する透明合成樹脂シートは、透明で且つ防滑性を有する、テーブルクロスや敷物として利用可能なものとなる。
【発明を実施するための最良の形態】
【００１３】
以下に、この発明の防滑性を有する透明合成樹脂シートを実施するための最良の形態について詳しく説明する。
【００１４】
（発明の実施形態）
図１はこの発明の使用例を示す斜視図である、図２は透明合成樹脂シートの断面図である、図３は計測方法を示す斜視図である。
【００１５】
（この透明合成樹脂シート１の基本的用途について）
この透明合成樹脂シート１は、図１に示すように、机２の使用表面を覆うテーブルクロスとして使用される。
【００１６】
透明合成樹脂シート１が机２の使用表面より、大きいものである場合、角２０や辺２１から透明合成樹脂シート１がはみ出し、余り部１０の自重によって、垂れ下がり、折曲部１１を形成する。
【００１７】
（この透明合成樹脂シート１の基本的構成について）
この透明合成樹脂シート１は、図２に示すように、基本部材１２と、防滑層１３から形成される。ラミネート方法や塗布方法を用いて、防滑層１３を基本部材１２に密着させ、一体とさせている。
【００１８】
（基本部材１２と防滑層１３を一体とする方法ついて）
基本部材１２と防滑層１３を一体とする方法として、次のようなものを例示できる。
【００１９】
先ず、塗布方法として、グラビア印刷法、フレキソ印刷法、スクリーン印刷法、オフセット印刷法、ナイフコート法、ディップコート法、ローラーコート法、スプレー法又はカーテンコート法などが例示できる。
【００２０】
次に、ラミネート方法として、溶融した樹脂を押し出しながらシートに積層させる方法、或いはシートとシートを熱や接着剤などで積層させる方法などが例示できる。
【００２１】
防滑層１３の厚みについて、特に制限はないが、０．１μｍ〜２００μｍとすることが好ましい。
【００２２】
（基本部材１２について）
基本部材１２は透明性を有する合成樹脂シートを用いる。透明性を有する合成樹脂シートの材質として、ポリ塩化ビニル系樹脂、ポリオレフィン系樹脂、ポリエステル系樹脂、ポリカーボネート系樹脂、ポリスチレン系樹脂、アクリル系樹脂、ナイロン系樹脂などの熱可塑性樹脂を例示することができる。シートの厚みについては特に制限はないが、０．０１〜３ｍｍ程度が望ましい。
【００２３】
また、基本部材１２と防滑層１３との密着性を向上させる為に、基本部材１２の一面に改質層１４を設けることが好ましい。さらに、テーブルクロスとしての性能を向上させる為に、基本部材１２の防滑層１３を設けていない面に機能処理層１５を設けることが好ましい。
【００２４】
（改質層１４について）
基本部材１２の表面に改質層１４を設けることで、基本部材１２と防滑層１３の密着性が向上する。このことから、防滑層１３の基本部材１２に対する追従性が向上し、透明合成樹脂シート１の耐久性が向上する。
【００２５】
表面改質の方法として、基本部材１２の表面を、物理的に粗面化させる処理として、コロナ放電処理、プラズマ処理、紫外線処理などが例示でき、化学的に粗面化させる処理として、溶剤処理、プライマ処理、ポリマーコーティング処理などが例示できる。
【００２６】
これらの処理は１種類であっても２種類以上の組み合わせであってもよい。
【００２７】
（機能処理層１５について）
機能処理層１５に設ける機能処理として、帯電防止処理、静電気防止処理、抗菌処理、防カビ処理、防塵処理、防汚染処理、消臭処理、撥水処理、耐キズ処理、耐摩擦処理、防虫処理、防曇処理、艶出処理、遠赤外線処理、スリップ（滑性）処理などが挙げられる。
【００２８】
これらの処理は１種類であっても２種類以上の組み合わせであってもよい。
【００２９】
基本部材１２に機能処理層１５を具備する方法として、合成樹脂系のバインダーに、上記機能処理を付与するための薬剤等を混合・分散させた処理液を、合成樹脂シートに塗布する方法が挙げられる。塗布する方法として、グラビア印刷法、フレキソ印刷法、スクリーン印刷法、オフセット印刷法、ナイフコート法、ディップコート法、ローラーコート法、スプレー法又はカーテンコート法などが挙げられる。
【００３０】
（防滑層１３に用いる材料について）
防滑層１３に用いる材料は、透明性を有する材料であって、表１に示すように、伸び特性が１００〜１２００％であり、引張強度が２０〜５００ｋｇ／ｃｍ２であり、鉛筆硬度がＨ〜８Ｂであるものを使用すればよい。具体的には、ポリカーボネート系樹脂、ポリエステル系樹脂、ポリオレフィン系樹脂、ポリエーテル系樹脂、アクリル系樹脂、ポリウレタン系樹脂、ポリウレタン系樹脂とアクリル系樹脂との共重合体、ポリ塩化ビニル系樹脂、ポリ酢酸ビニル系樹脂、各種熱可塑性のエラストマー等が挙げられる。
【００３１】
以下に述べる実験結果に基づき、防滑層１３に用いる材料は伸び特性が２００％〜１０００％、引張強度が３０〜４００ｋｇ／ｃｍ２、鉛筆硬度がＨＢ〜７Ｂであることがより好ましく、伸び特性が３００％〜９００％、引張強度が４０〜２００ｋｇ／ｃｍ２、鉛筆硬度がＢ〜６Ｂであることであることが最も好ましい。
【００３２】
【表１】
2008055755.tif 000003
（この透明合成樹脂シート１の有する防滑性の効果について）
表１に記載した透明合成樹脂シート１の防滑効果は、図３に示す方法を用いて計測した。計測機器の設置について述べる。
【００３３】
まず、水平に設置された机２の表面材質として、メラミン板、フェルト、ファブリックを用い、防滑層１３が机２に接触する様態で透明合成樹脂シート１を机２の上に乗せる。
【００３４】
次に、透明合成樹脂シート１上に分銅３（φ：４０ｍｍ、質量：２００ｇ）を乗せ、透明合成樹脂シート１の端部に接続部材４を取り付け、前記接続部材４をデジタルフォースゲージ５（アイコーエンジニアリング社製：形式９５５０Ｂ）の計測フック５０に接続する。
【００３５】
デジタルフォースゲージ５は、机２に固定されたガイドレール６上に載せられており、摩擦を発生する事無く、前後移動が可能な様態となっている。
【００３６】
最後に、計測フック５０の反対側に設けられた、牽引金具５１に紐７を取り付け、モーター８の巻き取り部８０に巻き取り可能な様態で取り付ける。
【００３７】
モーター８は机２に固定されており、バッテリー９の電源供給を受け、スイッチ９０によって、回転・停止が可能である。
【００３８】
上述の設置からなる装置を用いて、計測した結果、表１に示すように、メラミン板上では、０．５４〜１．２９ｋｇｆ（最大静止摩擦係数０．２７〜０．６６）であり、フェルト上では０．２１〜０．６７ｋｇｆ（最大静止摩擦係数０．１１〜０．３４）であり、ファブリック上では０．３７〜０．４９ｋｇｆ（最大静止摩擦係数０．１９〜０．２５）であるという結果を得た。
【００３９】
最大静止摩擦係数は、数１を用いて算出した。
【００４０】
【数１】
2008055755.tif 000004
上述の結果から、０．２１〜１．２９ｋｇｆ（最大静止摩擦係数０．１１〜０．６６）であれば、透明合成樹脂シート１は、充分な摩擦を有することから机２からズリ落ちることは無いことが確認された。
【００４１】
また、合成樹脂シート１は机２に貼り付く様態ではない為、机２の表面を傷めるものではない。
【００４２】
上記した範囲以外の透明合成樹脂シートは、表２に示すように、伸びが１００％未満のものは、充分な摩擦力が得られず机２からズリ落ちるものであった。
【００４３】
そして、伸びが１２００％より大きいものは机に貼り付き、机の表面を傷めてしまうものであった。
【００４４】
【表２】
2008055755.tif 000005
（この透明合成樹脂シート１の有する透明性について）
透明合成樹脂シート１は図１に示すように、机２に覆いかぶせて使用するものである。      
【００４５】
机２の表面にある木目や柄を損なわないように、透明合成樹脂シート１は、光の散乱が少なく、光の透過が多いものとする必要がある。
【００４６】
このことから、ヘイズ値は５％以下、透過率は８５％以上であることが好ましい。
【００４７】
透明合成樹脂シート１の全光線透過率を、ＪＩＳ  Ｋ−７３６１−１に準拠して測定した。
【００４８】
透明合成樹脂シート１のヘイズを、ＡＳＴＭ Ｄ−２５７に準拠して測定した。
【００４９】
これらの測定結果を実施例に記載する。
【００５０】
実験結果より、もっとも好ましい値はヘイズ値３．０％〜０．１％、全光線透過率８８％〜９９．９％という結果を得た。
【００５１】
（この透明合成樹脂シート１の有する耐久性について）
透明合成樹脂シート１は図１に示すように、角２０や辺２１に位置するものは、折り曲げられることによって、白っぽくなってしまい、折曲部１１の透明性が損なわれる可能性がある。
【００５２】
したがって、角２０や辺２１に位置にあるとき、透明性を損なうか否かの試験（耐久性試験）を実施した。耐久性（もみ白化）の評価は株式会社安田製作所製のスコット式もみ試験機を用いて評価した。
１．試験片の取り付け
もみ試験機のストロークを３０ｍｍに設定し、試験片（大きさ：３０ｍｍ幅×７０ｍｍ長）の両端それぞれ長さ２０ｍｍずつを試験機のチャック部分にたるみのない状態ではさんだ。
２．試験前調整
チャック部分同士を徐々に近づけストロークの間隔を目盛り０（加圧０）の状態とし、ストローク部分にある試験片を接触させた。
３．試験
モーターを駆動させ加圧０状態に接触したストローク部分の試験片をもみ、１０回揉んだ時点でモーターを停止させた。
４．評価方法
もみ終えた試験片を試験機から取り出し、黒色のシート状に試験片を置き、ストローク部分の白化度合いを、ＪＩＳ  Ｌ−０８０４  変退色用グレースケールにより評価した。評価基準は、全く変退色のないものを５級とし、もっとも変退色が劣悪な状態を１級とし、変退色の状況により、５級、４−５級、４級、３−４級、３級、２−３級、２級、１−２級、１級という９段階の評価を行った。
【００５３】
試験結果は上記表１に示した。
【実施例１】
【００５４】
上述した、実施形態に基づき、基本部材１２には厚み０．３ｍｍの透明性を有するポリ塩化ビニル樹脂製のシートを用いた。基本部材１２の使用時机２側となる面には、ポリウレタン系樹脂を用いたプライマ処理を行い、改質層１４を設けた。
【００５５】
基本部材１２の改質層１４を設けた面に、グラビア印刷法を用いて、透明性を有するＥＡＡ（エチレン、アクリル酸コポリマー）樹脂が水分散した分散液を塗布することで、防滑層１３を形成した。ＥＡＡ（エチレン、アクリル酸コポリマー）樹脂は、伸び率３９０〜４１０％、引張強度２００〜２２０ｋｇ／ｃｍ２、鉛筆硬度５〜６Ｂという特性である。
【００５６】
防滑層１３を保護するために、厚さ３８μｍのＰＥＴフィルムを離型材１６として設けた。
【００５７】
更に、基本部材１２の使用側面（机２側の裏側面）に、静電防止、抗菌、滑性の効果を有する機能処理層１５をグラビア印刷法により設けた。
【００５８】
このようにして作成した透明合成樹脂シート１は、ヘイズ値２．６％、全光線透過率８９．９％、もみ白化（耐久性）４−５級となった。
【００５９】
また、透明合成樹脂シート１の摩擦力は、  メラミン板上では、０．６９ｋｇｆ（最大静止摩擦係数０．３５）であり、フェルト上では、０．２１ｋｇｆ（最大静止摩擦係数０．１１）であり、ファブリック上では０．４９ｋｇｆ（最大静止摩擦係数０．２５）となった。
【実施例２】
【００６０】
上述した、実施形態に基づき、基本部材１２には厚み０．５ｍｍの透明性を有するポリオレフィン系樹脂製シートを用いた。
【００６１】
基本部材１２の使用時机２側となる面には、透明性を有するＬＬＤＰＥ樹脂を溶融させながら押し出し、シートに積層させ防滑層１３を形成した。
【００６２】
ＬＬＤＰＥ樹脂は、伸び率７１０％、引張強度３２６ｋｇ／ｃｍ２、鉛筆硬度Ｂという特性である。
このようにして作成した透明合成樹脂シート１は、ヘイズ値２．９％、全光線透過率８８．１％、もみ白化（耐久性）３−４級となった。
【００６３】
また、透明合成樹脂シート１の摩擦力は、メラミン板上では、０．５８ｋｇｆ（最大静止摩擦係数０．２９）であり、フェルト上では、０．７０ｋｇｆ（最大静止摩擦係数０．３６）であり、ファブリック上では０．５１ｋｇｆ（最大静止摩擦係数０．２６）となった。
【実施例３】
【００６４】
上述した、実施形態に基づき、基本部材１２には、厚み１ｍｍの透明性を有するポリ塩化ビニル樹脂製のシートを用いた。
【００６５】
基本部材１２の使用時机２側となる面には、透明性を有するポリエステル系のポリウレタン樹脂が水分散した分散液をグラビア印刷法により塗布し防滑層１３を形成した。
【００６６】
ポリエステル系のポリウレタン樹脂、伸び率９００％、引張強度４８ｋｇ／ｃｍ２、鉛筆硬度Ｂという特性である。
【００６７】
防滑層１３を保護するために、厚さ３８μｍのＰＥＴフィルムを離型材１６として設けた。
このようにして作成した透明合成樹脂シート１は、ヘイズ値２．７％、全光線透過率８９．２％、もみ白化（耐久性）４−５級となった。
【００６８】
また、透明合成樹脂シート１の摩擦力は、メラミン板上では、１．２９ｋｇｆ（最大静止摩擦係数０．６５）であり、フェルト上では、０．６７ｋｇｆ（最大静止摩擦係数０．３４）であり、ファブリック上では０．８０ｋｇｆ（最大静止摩擦係数０．４１）となった。
【実施例４】
【００６９】
上述した実施形態、及び実施例１〜３において、基本部材１２の少なくとも一表面に印刷層を設けることができる。基本部材１２と防滑層１３の間に印刷層を設けると、基本部材１２によってツヤのある印刷内容となり、好ましい様態となる。
【００７０】
印刷層は透明合成樹脂シート１の少なくとも一部に設けられたものであって、具体的には、水玉模様、縞模様、チェック柄、絵等を挙げることが出来、何を印刷するかは当業者が適宜なし得る事項である。
また、印刷層を作成する為の、印刷方法もグラビア印刷法、フレキソ印刷法、スクリーン印刷法、オフセット印刷法等が挙げられ、当業者が適宜なし得る事項である。
印刷層を設けた、透明合成樹脂シートは、机２の表面にある木目と印刷内容とのコントラストや、木目と印刷模様の調和を楽しむことが出来るものとなる。
尚、印刷層を設けた箇所に関し、ヘイズ値と全光線透過率は考慮しないものとする。
【図面の簡単な説明】
【００７１】
【図１】この発明の使用例を示す斜視図である。
【図２】透明合成樹脂シートの断面図である。
【図３】計測方法を示す斜視図である。
【符号の説明】
【００７２】
１          透明合成樹脂シート
１０        余り部
１１        折曲部
１２        基本部材
１３        防滑層
２          机
２０        角
２１        辺
３          分銅
４          接続部材
５          デジタルフォースゲージ
５０        計測フック
６          ガイドレール
７          紐
８          モーター
８０        巻取り部
９          バッテリー
９０        スイッチ
【図１】
2008055755.tif 000006
【図２】
2008055755.tif 000007
【図３】
2008055755.tif 000008